(57)【要約】      （修正有）【課題】石英ガラス光学部材の製造方法を提供する。【解決手段】本方法は、コアロッドガラス及びクラッドガラスからなるシリンダー状の石英ガラス本体２２を提供することを含む。該石英ガラス本体は第１の外径を有する角切断された第１の端を有する。本方法はさらに、第１の端２４ａ及び、該第１の外径の５０％〜１１０％である第２の外径を有する対向する角切断された第２の端２４ｂを有するガラスの取っ手２４を提供することと、該ガラスの取っ手の角切断された端を該石英ガラス本体のものに取り付けることと、該ガラスの取っ手を使用して該石英ガラス本体を延伸炉に誘導することと、を含む。該シリンダー状の石英ガラス本体及び該ガラスの取っ手の界面近傍のクラッド対コア比の歪みは５％未満である。【選択図】図１
2019006676.tif 000002
【特許請求の範囲】
【請求項１】
石英ガラス光学部材の製造方法であって、
コアロッドガラス及び前記コアロッドガラスを囲むクラッドガラスからなるシリンダー状の石英ガラス本体であって、第１の外径を有する角切断された第１の端、対向する第２の端、及び前記対向する第１の端と第２の端との間に延在する縦軸を有する、前記シリンダー状の石英ガラス本体を提供することと、
第１の端及び第２の外径を有する対向する角切断された第２の端を有するガラスの取っ手であって、前記第２の外径が、前記第１の外径の５０％〜１１０％である、前記ガラスの取っ手を提供することと、
前記ガラスの取っ手の前記角切断された第２の端を前記石英ガラス本体の前記角切断された第１の端に取り付けて界面を画成することと、
前記ガラスの取っ手を使用して前記石英ガラス本体を延伸炉に誘導し、前記石英ガラス本体の前記コアロッドガラス及び前記クラッドガラスを加熱し、石英ガラス光学部材を製造することと、を含み、前記界面近傍のクラッド対コア比の歪みが５％未満である、前記方法。
【請求項２】
前記ガラスの取っ手の組成物が、前記シリンダー状の石英ガラス本体の組成物と同じである、請求項１に記載の方法。
【請求項３】
前記ガラスの取っ手の組成物が、前記石英ガラス本体の組成物と異なる、請求項１に記載の方法。
【請求項４】
前記ガラスの取っ手が、中実ロッドまたは中空シリンダー状である、請求項１に記載の方法。
【請求項５】
前記ガラスの取っ手が、角切断された端を有する光ファイバープリフォームであり、前記シリンダー状の石英ガラス本体が、既延伸光ファイバープリフォームの残部である、請求項１に記載の方法。
【請求項６】
前記ガラスの取っ手が、スクラップ光ファイバープリフォーム状である、請求項１に記載の方法。
【請求項７】
前記シリンダー状の石英ガラス本体が光ファイバープリフォームである、請求項１に記載の方法。
【請求項８】
前記シリンダー状の石英ガラス本体が、オーバークラッドシリンダーに囲まれたコアロッドの同軸アセンブリであり、前記コアロッド及び前記オーバークラッドシリンダーが、前記延伸炉で加熱される前は互いに離れた状態に保持される、請求項１に記載の方法。
【請求項９】
前記ガラスの取っ手が、オーバークラッドシリンダーに囲まれたコアロッドの同軸アセンブリであり、前記コアロッド及び前記オーバークラッドシリンダーが、前記延伸炉で加熱される前は互いに離れた状態に保持される、請求項８に記載の方法。
【請求項１０】
前記シリンダー状の石英ガラス本体及び前記ガラスの取っ手の前記コアロッドガラス及び前記クラッドガラスが前記延伸炉で軟化され、前記軟化されたクラッドガラスが、前記軟化されたコアロッドガラス上で構造崩壊しかつ前記軟化されたコアロッドガラスと融合して光ファイバープリフォームを形成する、請求項９に記載の方法。
【請求項１１】
前記ガラスの取っ手の前記角切断された第２の端が、前記シリンダー状の石英ガラス本体の前記角切断された第１の端に溶接される、請求項１に記載の方法。
【請求項１２】
前記溶接が、水素溶接、プロパン溶接、アーク溶接、プラズマ溶接、及びレーザ溶接からなる群から選択される工程を用いて行われる、請求項１１に記載の方法。
【請求項１３】
請求項１に記載の方法であって、前記シリンダー状の石英ガラス本体の前記第２の端の外径が、前記角切断された第１の端の前記第１の外径より大きく、前記方法がさらに、前記シリンダー状の石英ガラス本体の前記第１の端に熱源を適用してテーパーのついた角切断された端を形成することを含み、前記ガラスの取っ手の前記第２の外径が、前記テーパーのついた端の外径の５０％〜前記第１の外径の１１０％である、請求項１に記載の方法。
【請求項１４】
光ファイバープリフォームの形成方法であって、
加熱ゾーンを有する炉に、第１の端及び対向する第２の端を有する石英ガラス本体を通すことと、
前記加熱ゾーン内で、前記石英ガラス本体の前記第１の端と前記第２の端との間に少なくとも１つのネックダウン領域を形成することと、；
前記少なくとも１つのネックダウン領域の最も狭い部分で前記石英ガラス本体を切断して第１の光ファイバープリフォーム及び第２の光ファイバープリフォームを形成することと、を含み、前記第１及び第２の光ファイバープリフォームの各々が、テーパーのついた角切断された第１の端及び対向する第２の端を有する、前記方法。
【請求項１５】
複数の間隙を介したネックダウン領域が前記石英ガラス本体の前記第１の端と第２の端との間に形成される、請求項１４に記載の方法。
【請求項１６】
各光ファイバープリフォームの前記角切断された第１の端が、円錐テーパーとして構成される、請求項１４に記載の方法。
【請求項１７】
光ファイバーの延伸方法であって、
請求項１４に記載の方法に従って、コアロッドガラス及び前記コアロッドガラスを囲むクラッドガラスを含む第１の光ファイバープリフォームを形成することと、
ガラスの取っ手の角切断された端を前記第１の光ファイバープリフォームの前記テーパーのついた角切断された第１の端に取り付けて界面を画成することであって、前記ガラスの取っ手の前記角切断された端の外径が、前記第１の光ファイバープリフォームの前記テーパーのついた角切断された第１の端の外径の５０％〜前記光ファイバープリフォームの前記第２の端の外径の１１０％である、前記画成することと、
前記ガラスの取っ手を使用して前記第１の光ファイバープリフォームを、垂直に配置された延伸炉に下向きに誘導し、前記コアロッドガラス及び前記クラッドガラスを加熱して光ファイバーを延伸することと、を含み、前記界面近傍のクラッド対コア比の歪みが５％未満である、前記方法。
【請求項１８】
前記ガラスの取っ手の前記角切断された端が、前記第１の光ファイバープリフォームの前記テーパーのついた角切断された第１の端に溶接される、請求項１７に記載の方法。
【請求項１９】
石英ガラス光学部材の製造システムであって、
コアロッドガラス及び前記コアロッドガラスを囲むクラッドガラスからなる石英ガラス本体であって、第１の外径を有する角切断された第１の端、対向する第２の端、及び前記対向する第１の端と第２の端との間に延在する縦軸を有する、前記石英ガラス本体と、
第１の端及び第２の外径を有する対向する角切断された第２の端を有するガラスの取っ手と、を備え、前記ガラスの取っ手の前記角切断された第２の端が、前記石英ガラス本体の前記角切断された第１の端に取り付けられて界面を画成し、前記第２の外径が前記第１の外径の５０％〜１１０％であり、その結果、前記界面近傍の前記コアガラス及び前記クラッドガラスを加熱して石英ガラス光学部材を製造する際、前記界面近傍のクラッド対コア比の歪みが５％未満である、前記システム。
【発明の詳細な説明】
【技術分野】
【０００１】
本発明は、石英ガラスの光学部材、とりわけ、導波路または光ファイバー用途の光学部材を、導波路の歪みを低減し、かつその熱的工程における該石英ガラス全体の温度及び粘度分布を確実に均一にしながら製造するためのシステム及び製造方法に関する。かかる熱的工程としては、限定されないが、プリフォームまたはファイバーの延伸（ｄｒａｗｉｎｇ、ｓｔｒｅｔｃｈｉｎｇ）、圧縮、構造崩壊、またはオーバークラッドが挙げられる。
【背景技術】
【０００２】
石英ガラス光学部材の例としては、例えば、中実または中空シリンダー、光ファイバー用プリフォーム、または光ファイバーが挙げられる。かかる光学部材は、通常、石英ガラスのオーバークラッドシリンダーの穴の内部に挿入された石英ガラスのコアロッドの同軸構造を用いて形成される。その下端から開始され、該同軸構造は、垂直に配置された延伸炉の加熱ゾーンに供給され、そこでゾーンの方向に加熱され、該中実もしくは中空シリンダー、光ファイバープリフォーム、または光ファイバーに引き延ばされる。代替として、該出発本体は光ファイバープリフォームでよく、これはその後複数の小さいサイズのプリフォームまたは光ファイバーに延伸される。
【０００３】
かかる延伸方法は、通常、該構造またはプリフォームを該延伸炉に誘導するため、該同軸構造またはプリフォームの上端に取り付けられるガラスの取っ手を必要とする。従来の延伸工程において、コストを削減するため、該ガラスの取っ手の関連で様々な措置が講じられてきた。例えば、該ガラスの取っ手は、通常、延伸される該石英ガラス本体（すなわち、該同軸構造または光ファイバープリフォーム）の外径より外径が小さい中実または中空シリンダー状である。また、該ガラスの取っ手を形成するのに使用されるガラスの種類は、延伸される該石英ガラス本体のそれよりも品質が劣るものであってもよい。すなわち、該ガラスの取っ手を作製するために使用されるガラスは、通常、最終的な導波路または光ファイバー製品の部分を形成するためには使用されず、それ故、より多くの不純物及び／または汚染物質を含有し、該同軸構造または光ファイバープリフォームのガラスとは異なる熱的特性を有するより安価な材料で作製することができる。
【０００４】
しかしながら、かかるコスト削減措置は欠点を有する。特に、該ガラスの取っ手が該同軸構造または光ファイバープリフォームに溶接されて、該溶接された構造が延伸される際、該構造／プリフォームの取っ手端での該ガラスは、許容される光ファイバーに延伸することができない。具体的には、該取っ手近傍の該ガラスから延伸される光ファイバーは、通常、不十分な導波路特性、例えば、該延伸ファイバーに許容できないカットオフ波長、モードフィールド径、零分散波長、該コアと該クラッドガラスとの間の半径方向のずれによるコアの偏心度の増加、不均一な外径または形状等をもたらしうる不適切なまたは歪んだクラッド対コア比を有する。
【０００５】
また、従来の延伸システム及び方法には制御の問題もよく見られ、延伸をいつ終了するかを正確に決定して、歪んだ、または「悪い」端のガラスを延伸することを避けなければならない。いわゆる「端効果（ｅｎｄ  ｅｆｆｅｃｔ）」は、該ガラスの取っ手近傍の該同軸構造／光ファイバープリフォームの特定の長さの範囲内で生じる。この長さは、該ガラス部材と該延伸炉のと間の放射熱交換または伝達の所望の効率に起因して、該延伸炉の該加熱ゾーンの長さ（例えば、通常１０〜２０ｃｍ）に相当することが多く、通常は、延伸される該ガラス部材の直径と同様である。ゆえに、延伸は通常、該同軸構造／光ファイバープリフォームの該ガラスのすべてが延伸される前に、この長さに達すると終了される。該取っ手に取り付けられた該同軸構造／光ファイバープリフォームの端の未延伸ガラスは、廃棄しなければならず、無駄なガラスの量は、通常、延伸される該ガラス部材の直径とともに増加する。
【０００６】
従って、高価な石英ガラスの浪費を避けるため、光学部材の形成の際、石英ガラスの同軸構造または光学プリフォーム全体の延伸を可能にする改良法を提供することが有益であろう。
【０００７】
本発明は、これまで知られていなかった、我々による上述した端効果の根本原因の発見に基づく。具体的には、これら端効果が、該同軸構造／光ファイバープリフォームの後端（すなわち、該取っ手に取り付けられた端）における該ガラスが延伸工程中に歪む結果によるものであることを見出した。さらに、ファイバーのコアを含むガラスの加熱された内部及び中心部は、ガラス本体内の温度及び粘度分布が半径方向に不均一であるため、加熱された外側のクラッドガラスとは異なる速度で軸方向下向きに（例えば、重力によって、または、外部から加えられた延伸もしくは保持力によって）流れるため、これらの歪みが主に該端ガラスで生じることを発見した。より具体的には、該同軸構造／光ファイバープリフォームの該取っ手端が該延伸炉の加熱ゾーンに近づくにつれ、外側のクラッドガラスが内側のコアガラスより高温に加熱され、結果として、相対的により熱い外側のクラッドガラスが該内側のコアガラスより速く軸方向下向きに流れることを見出した。結果として、該外側のクラッドガラスは該内側のコアガラスよりさらに垂れ下がり、それにより、該取っ手端での該ガラスのクラッド対コア比を歪め、それから延伸される当該光学部材の導波路特性を損なう。さらに、該取っ手端近くのガラスのかかる軸流の差は、（例えば、該延伸炉内の該ガラス本体に生じる方位角非対称な温度分布により）しばしば方位角非対称であり、これは次に、該ファイバーコアの偏心度の顕著な増加をもたらしうる。
【０００８】
さらに、該同軸構造／光ファイバープリフォームの該取っ手及び該取り付け後端は通常、異なる外径を有するため、該コア及びクラッドガラスの軸流の差が主に生じ、それにより、該取っ手端で半径方向の幾何学的不連続がもたらされることを見出した。この半径方向の不連続は、該ガラスの取っ手及び該同軸構造／光ファイバープリフォームの界面近傍で生じる放射熱負荷、並びに該界面近傍の該コア及びクラッドガラスに対して、半径方向に不均一な温度及び粘度分布をもたらす。
【０００９】
また、他の要因、例えば、該ガラスの取っ手及び同軸構造／光ファイバープリフォームの幾何学的形状及び熱的特性の差が、該端ガラスの半径方向に不均一な温度及び粘度分布をもたらしうることも見出した。該不均一な温度分布により、該コア及びクラッドガラスが異なる速度で下向きに流れ、それにより、有用な導波路または光ファイバー用途に必要な該コアとクラッドガラスの相対的比率（一般にクラッド対コア比と呼ばれる）が歪められ、損なわれる。
【００１０】
本発明の１つの実施形態は、石英ガラス光学部材の製造方法に関する。本方法は、コアロッドガラス及び該コアロッドガラスを囲むクラッドガラスからなるシリンダー状の石英ガラス本体であって、第１の外径を有する角切断された（ｓｑｕａｒｅ  ｃｕｔ）第１の端、対向する第２の端、及び該対向する第１の端と第２の端との間に延出する縦軸を有する、シリンダー状の石英ガラス本体を提供することと、第１の端及び対向する第２の外径を有する角切断された第２の端を有するガラスの取っ手であって、該第２の外径が、該第１の外径の５０％〜１１０％であるガラスの取っ手を提供することと、該ガラスの取っ手の該角切断された第２の端を該石英ガラス本体の該角切断された第１の端に取り付けて界面を画成することと、該ガラスの取っ手を使用して該石英ガラス本体を延伸炉に誘導し、該石英ガラス本体の該コアガラス及び該クラッドガラスを加熱して、石英ガラス光学部材を製造することと、を含み、該界面近傍のクラッド対コア比の歪みは５％未満である。
【００１１】
本発明の別の実施形態は、光ファイバープリフォームの形成方法に関する。本方法は、加熱ゾーンを有する炉に、第１の端及び対向する第２の端を有する石英ガラス本体を通すことと、該加熱ゾーン内で、該石英ガラス本体の該第１の端と第２の端との間に少なくとも１つのネックダウン領域を形成することと、該少なくとも１つのネックダウン領域の最も狭い部分で該石英ガラス本体を切断して第１の光ファイバープリフォーム及び第２の光ファイバープリフォームを形成することと、を含む。該第１及び第２の光ファイバープリフォームの各々は、テーパーのついた角切断された第１の端及び対向する第２の端を有する。
【００１２】
本発明の別の実施形態は、石英ガラス光学部材の製造システムに関する。本システムは、コアロッドガラス及び該コアロッドガラスを囲むクラッドガラスからなる石英ガラス本体であって、第１の外径を有する角切断された第１の端、対向する第２の端、及び該対向する第１の端と第２の端との間に延在する縦軸を有する石英ガラス本体と、第１の端及び対向する第２の外径を有する角切断された第２の端を有するガラスの取っ手と、を含む。該ガラスの取っ手の該角切断された第２の端は、該石英ガラス本体の該角切断された第１の端に取り付けられて界面を画成し、該第２の外径は該第１の外径の５０％〜１１０％であり、その結果、該界面近傍の該コアガラス及び該クラッドガラスを加熱して石英ガラス光学部材を製造する際、該界面近傍のクラッド対コア比の歪みは５％未満である。
【００１３】
上述の発明の概要、及び以下の本発明の好ましい実施形態の詳細な説明は、添付の図面と併せて読むとよりよく理解されよう。例示の目的のため、好ましい実施形態をこれら図面に示す。しかしながら、当該装置及び方法は、示される正確な構造及び手段に限定されないことを理解されたい。
【図面の簡単な説明】
【００１４】
【図１】本発明の１つの実施形態による光学部材の製造システムの部分断面図である。
【図２Ａ】本発明の実施形態による光学部材の製造に使用される石英ガラス本体の斜視側面図である。
【図２Ｂ】図２Ａに示す石英ガラス本体の断面図である。
【図３Ａ】本発明の実施形態による光学部材の製造に使用されるガラスの取っ手の斜視側面図である。
【図３Ｂ】図３Ａに示すガラスの取っ手の断面図である。
【図４】本発明の実施形態による光学部材に延伸されうる石英ガラス本体の製造システムの部分断面図である。
【図５】本発明の別の実施形態による光学部材に延伸されうる石英ガラス本体の製造システムの断面図である。
【図６】図４〜５のシステムによって製造される石英ガラス本体の断面図である。
【発明を実施するための形態】
【００１５】
本発明は、光ファイバープリフォームまたは光ファイバーの製造システム及び製造方法に関する。当業者には、以下に記載のシステム及び方法から製造されるプリフォームが、光ファイバープリフォームまたは光ファイバーの製造以外の様々な他の目的に利用されてもよいことが理解されよう。より具体的には、本発明は、延伸工程中、ガラス内での導波路の歪みを低減または防止しながら光ファイバープリフォームまたは光ファイバーを延伸する方法に関する。本発明はまた、該プリフォームから延伸される光ファイバーのコアの偏心度及びクラッド径の均一性の改良ももたらす。
【００１６】
図１を参照すると、光ファイバープリフォームまたは光ファイバーの製造システム１０が示されている。システム１０は、上部開口端１４、対向する下部開口端１６、及び上端１４と下端１６との間の加熱ゾーン１８を備える、垂直に配置された延伸塔１２を具備する。加熱ゾーン１８は、発熱体２０（図１参照）によって、好ましくは５００℃〜２，３００℃、より好ましくは１，０００℃〜２，３００℃、最も好ましくは１，５００℃〜２，３００℃の温度に加熱されうる。より具体的には、発熱体２０は、環状配置のものが好ましい。発熱体２０は、好ましくは延伸塔１２の内部または周囲に配置され、延伸塔１２の加熱ゾーン１８を形成する。
【００１７】
石英ガラス本体２２は、ガラスの取っ手２４によって延伸塔１２に誘導され、光ファイバープリフォームまたは光ファイバーを製造する。図２Ａ〜２Ｂを参照すると、ガラス本体２２は、シリンダー状または管状形状のものである。ガラス本体２２は、第１の、すなわち上端２２ａから、対向する第２の、すなわち下端２２ｂに延在する長さＬを有する。縦軸Ｘは、対向する第１の端２２ａと第２の端２２ｂとの間に延在する。第１の端２２ａは、角切断された端（ｓｑｕａｒｅ  ｃｕｔ  ｅｎｄ）であることが好ましい。すなわち、第１の端２２ａは平滑末端化平面であり、そのため、第１の端２２ａの面２６がガラス本体２２の縦軸Ｘに垂直に延在する。より具体的には、端面２６は、ガラス本体２２の縦軸Ｘに対して９０°±５°で延在することが好ましい。ガラス本体２２の第１の端２２ａ及び第２の端２２ｂは両方とも角切断された端であることがより好ましい。
【００１８】
石英ガラス本体２２は、好ましくは、導波性光ファイバーコアを含むコアまたはコアロッドガラス３０、及びコアロッドガラス３０を囲むクラッドガラス３２からなる。より具体的には、コアロッドガラス３０は、石英ガラス本体２２の幾何学的中心に形成され、その長さＬに沿って延在することが好ましい。クラッドガラス３２は、石英ガラス本体２２の長さＬに沿ってコアロッドガラス３０を半径方向に囲むようにコアロッドガラス３０の上に形成されるのが好ましい。
【００１９】
クラッドガラス３２は、純粋な石英ガラスであっても、異なる屈折率や組成物を有するドープされた石英ガラスであってもよい。しかしながら、クラッドガラス３２は純粋な石英ガラスであることが好ましい。コアロッドガラス３０は大部分が、該導波性コアでの、またはその周辺での単段または半径方向の複素屈折率プロファイルを有する純粋な石英ガラスであることが好ましい。
【００２０】
図１を参照すると、ガラス本体２２は、延伸塔１２を通り、そこで加熱され、軟化され、引き延ばされて光学部材、例えば、光ファイバープリフォーム２８または光ファイバー２８’を形成する。より具体的には、ガラス本体２２の下端２２ｂは、延伸の開始時、延伸塔１２の上部開口端２２に安定した様式で配置されるのが好ましく、ガラス本体２２はその後延伸塔１２を通って下向きに前進する。延伸塔１２において、ガラス本体２２は、ゾーン方向様式で加熱ゾーン１８において加熱される。プリフォーム２８またはファイバー２８’は、該延伸中の溶融変形、及び任意に重力または外部から加えられる牽引もしくは圧縮力による伸張／伸長によって、下部開口端１６から連続して延伸される。
【００２１】
該製造方法を目的として、より具体的にはガラス本体２２に延伸塔１２を通過させて前進させることを目的として、本体２２の下端２２ｂが先端となり、上端２２ａが後端となる。また、当業者には、任意の従来の垂直に配置された延伸装置は、発熱体を備えていれば、該光ファイバープリフォームまたは光ファイバーの形成に使用することができることが理解されよう。
【００２２】
１つの実施形態では、ガラス本体２２は、２つの別々のガラス部材の同軸アセンブリである。より具体的には、コアロッドガラス３０は、中実でシリンダー状のコアロッド状であり、クラッドガラス３２は、コアロッド３０を囲む中空オーバークラッドシリンダー状である（すなわち、ロッドインシリンダーアセンブリ）。該同軸アセンブリでは、コアロッド３０及びオーバークラッドシリンダー３２は該炉での延伸の前は互いに融合されていない。
【００２３】
１つの実施形態では、少なくとも１つの覆い（図示せず）がコアロッドガラス３０とクラッドガラス３２との間の間隙に設けられている。該覆いは、好ましくはフッ素ドープガラス製、より好ましくは、フッ素ドープ石英ガラス製である。しかしながら、該覆いは石英ガラス製である必要はなく、異なる組成物のガラス製であってもよいことが理解されよう。
【００２４】
ガラス本体２２の本実施形態の該同軸アセンブリが延伸塔１２の上部開口端１４から下部開口端１６に向かって前進するにつれ、コアロッド３０及びオーバークラッドシリンダー３２は、これら２つのガラス部材を軟化させ、かつ互いに融合させるのに十分な所定の温度に加熱され、単体のガラス本体を形成する。より具体的には、ツーピースのガラス本体２２の一連の部分が加熱ゾーン１８に近づきそこで加熱されると、オーバークラッドガラスシリンダー３２及びコアロッド３０は軟化し、軟化したオーバークラッドガラスシリンダー３２がコアロッド３０上で構造崩壊し、コアロッド３０と融合する。少なくとも１つ、より好ましくは複数のプリフォーム２８または光ファイバー２８’は、その後、得られた単体のガラス本体から延伸されうる。
【００２５】
好ましくは、ガラス本体２２の本実施形態の該同軸構造は、５００℃〜２，３００℃、より好ましくは１，０００℃〜２，３００℃、最も好ましくは１，５００℃〜２，３００℃の温度に加熱される。より好ましくは、コアロッド３０上でのオーバークラッドシリンダー３２の軟化及び構造崩壊は、１，０００℃〜２，２００℃、より好ましくは１，３００℃〜２，０００℃、最も好ましくは１，６００℃〜１，８００℃の温度で起こる。軟化して構造崩壊したオーバークラッドシリンダー３２と軟化したコアロッド３０との融合は、好ましくは１，０００℃〜２，２００℃、より好ましくは１，３００℃〜２，２００℃、最も好ましくは１，６００℃〜２，２００℃の温度で起こる。しかしながら、当業者には、他の要因、例えば、ガラス材料の組成物、延伸速度、及びスループットもまた、オーバークラッドシリンダー３２がコアロッド３０上で構造崩壊し、コアロッド３０と融合する温度に影響することが理解されよう。
【００２６】
別の実施形態では、ガラス本体２２は、ワンピースの単体中実石英ガラスシリンダー状であり、より好ましくは、光ファイバープリフォーム状である。すなわち、１つの実施形態において、コアロッドガラス３０及びクラッドガラス３２は、すでに互いに融合され、単体の光ファイバープリフォームに延伸されている。ガラス本体２２の本実施形態の光ファイバープリフォームは、延伸塔１２を通って複数の小さいサイズのプリフォーム２８を製造する、相対的に大径の母プリフォームでよい。代替として、ガラス本体２２の本実施形態の光ファイバープリフォームは、光ファイバー２８’に直接延伸されるように寸法決めされてよい。
【００２７】
図１及び３Ａ〜３Ｂを参照すると、ガラスの取っ手２４は、好ましくはガラス本体２２を延伸塔１２に誘導するために利用される。具体的には、ガラスの取っ手２４は、第１の後端２４ａ及び対向する第２の先端２４ｂを有する。第２の端２４ｂは、好ましくは角切断された端である。より好ましくは、ガラスの取っ手２４の第１の端２４ａ及び第２の端２４ｂの両方が角切断された端である。ガラスの取っ手２４の角切断された第２の端２４ｂは、好ましくは、ガラス本体２２の角切断された第１の端、すなわち上端２２ａに固着される。より好ましくは、ガラスの取っ手２４の角切断された第２の端２４ｂは、ガラス本体２２の第１の端２２ａの少なくともクラッドガラス３２に溶接される。代替として、ガラスの取っ手２４の角切断された第２の端２４ｂは、第１の端２２ａでガラス本体２２の全面２６に溶接されてもよい。溶接された端２２ａ及び２４ｂはそれぞれ角切断されているため、それぞれの端面２６、４２は、界面３４で互いに同一平面となる。
【００２８】
例示の目的で、取っ手という用語が以下で使用されるものの、任意の適切な記述用語、例えば、蓋、カバープラグ、カラー、エンドキャップ等が、該取っ手様部材を特定する目的で使用されうることが、当業者に理解されよう。
【００２９】
１つの実施形態では、ガラスの取っ手２４は、好ましくは、その長さに沿って延在する均一な外径ＯＤ２４を有する中実または中空シリンダー状である。シリンダー状のガラス本体２２もまた、その全長Ｌに沿って均一な直径ＯＤ２２を有するのが好ましい。１つの実施形態では、図３Ａ〜３Ｂに示すように、ガラスの取っ手２４の外径ＯＤ２４は、ガラス本体２２の外径ＯＤ２２の好ましくは５０％〜１１０％、より好ましくは６０％〜１１０％である。より具体的には、ガラスの取っ手２４の角切断された第２の端２４ｂの外径ＯＤ２４は、ガラス本体２２の角切断された第１の端２２ａの外径ＯＤ２２の５０％〜１１０％、及びより好ましくは６０％〜１１０％である。より好ましくは、ガラスの取っ手２４の角切断された第２の端２４ｂの外径ＯＤ２４は、ガラス本体２２の角切断された第１の端２２ａの外径ＯＤ２２に等しい。
【００３０】
別の実施形態では、ガラスの取っ手２４の外径ＯＤ２４は、ガラス本体２２の最初の外径ＯＤ２２より小さい。かかる実施形態では、ガラス本体２２の角切断された第１の端２２ａ（すなわち、ガラスの取っ手２４が取り付けられる端）は、好ましくはガラスの取っ手２４の外径ＯＤ２４により良く適合するようにテーパーがつけられており、それにより、テーパーガラス本体２２’が形成される（図４〜６参照）。それ故に、テーパーのついた角切断された端２２ａ’の外径ＯＤ２２ａ’は、第２の端２２ｂ’の外径ＯＤ２２’より小さい。より具体的には、図６に示すように、テーパーガラス本体２２’において、角切断された第１の端２２ａ’は、ガラスの取っ手２４の外径ＯＤ２４が、好ましくはテーパーのついた角切断された端２２ａ’の外径ＯＤ２２ａ’の５０％〜ガラス本体２２’の第２の端２２ｂ’の外径ＯＤ２２’の１１０％であるように、テーパーがつけられることが好ましい。より好ましくは、ガラスの取っ手２４の外径ＯＤ２４は、好ましくはテーパーのついた角切断された端２２ａ’の外径ＯＤ２２ａ’の６０％〜ガラス本体２２’の第２の端２２ｂ’の外径ＯＤ２２’の１１０％である。最も好ましくは、ガラスの取っ手２４の外径ＯＤ２４は、テーパーのついた角切断された端２２ａ’の外径ＯＤ２２ａ’に等しい。ガラス本体２２’の角切断された第１の端２２ａ’は、円錐テーパーとして構成されるものの、任意のテーパー形状が許容されうることが理解されることが好ましい。
【００３１】
かかるテーパーガラス本体２２’は、任意の既知の方法またはまだ発展していない新たな方法で形成されうるが、これはその方法が当該導波路のクラッド対コア比を維持する場合に限る。例えば、テーパーのついた角切断された端２２ａ’は、端２２ａ’が外径ＯＤ２２ａ’までテーパーされるまで熱源を第１の端２２ａ’に適用することによって形成されてもよい。かかる熱源の例としては、限定されないが、酸素水素トーチ、プロパントーチ、プラズマトーチ等が挙げられる。
【００３２】
１つの実施形態では、図４に示すように、テーパーガラス本体２２’は、ガラス本体２２を延伸炉１２に通して本体２２の間隙を介した部分を加熱すると同時に本体２２を伸張または伸長させることによって形成される。その結果、各々が２つの対向する円錐テーパー部を有する砂時計様の形を備えた間隙を介したネックダウンまたはテーパー領域４４が、ガラス本体２２の長さＬに沿って形成される。各ネックダウン領域４４の最も狭い部分４４ａの外径ＯＤ４４ａは概して、相対的に小さい取っ手２４の外径ＯＤ２４に等しい。ガラス本体２２は、各ネックダウン領域４４の最も狭い部分４４ａで切断されてよく、それにより、各々が外径ＯＤ２２ａ’を有する角切断された第１の端２２ａ’を備えた複数のテーパーガラス本体２２’が形成される。
【００３３】
別の例として、図５に示すように、テーパーガラス本体２２’は、２つのガラス本体２２を互いに溶接し、その後、付着した本体２２を、その一部はヒーター５４を備えた炉５２内でその少なくとも一か所を加熱しつつ、同時に互いに引き離す（すなわち、付着した本体２２を引き延ばす）ことによって形成してもよい。結果として、上述のネックダウン領域４４と同様の形状の中間ネックダウンまたはテーパー領域５０が形成される。次いで、付着したガラス本体２２は、ネックダウン領域５０の最も狭い部分５０ａで切断されてよく、それにより、各々がガラスの取っ手２４の角切断された第２の端２４ｂの外径ＯＤ２４に概して等しい外径ＯＤ２２ａ’を有する角切断された第１の端２２ａ’を備えたテーパーガラス本体２２’の対が形成される。付着した本体２２の複数の間隙を介した部分を加熱して、複数の間隙を介したネックダウン領域５０及び複数のテーパーガラス本体２２’を形成することができることが理解されよう。
【００３４】
異なる２種のガラス本体２２、２２’について、本明細書では、単に「ガラス本体２２」に言及することにより併せて説明する。従って、以下の説明は、均一な直径ＯＤ２２のガラス本体２２及びテーパーのついた端２２ａ’を有するガラス本体２２’の両方に適用されることが理解されよう。
【００３５】
該付着した角切断された端２２ａ、２４ｂの外径ＯＤ２２ａ及びＯＤ２４ｂが概して等しいため、取っ手２４及びガラス本体２２の界面３４は、概して均一な半径方向の形状を有する。より具体的には、取っ手／本体界面３４は、半径方向に途切れのない均一な外径を有し、その結果、ガラスの取っ手２４がガラス本体２２を延伸塔１２に誘導するとき、界面３４近傍または界面３４において不均一な放射熱の散乱及び吸収に起因する熱的摂動が最小となり、その結果、界面３４またはその近傍において、半径方向の温度及び粘度分布が均一となる。好ましくは、界面３４近傍で生じる不均一な放射熱負荷により、半径方向の温度差が２００℃未満になり、より好ましくは１００℃未満、最も好ましくは５０℃未満になる。
【００３６】
その結果として、界面３４近傍の半径方向の温度分布が均一となり、その結果、延伸取っ手端（すなわち、界面３４）の近傍のコアロッドガラス３０及びクラッドガラス３２が同じ速度で同じ温度に加熱され、加熱されたガラス３０、３２が概して等しい粘度、ひいては概して等しい軸方向の流速を有する。すなわち、取っ手／本体界面３４近傍の加熱されたコアロッドガラス３０及び加熱されたクラッドガラス３２は、概して等しい速度で縦軸Ｌ２２に沿って下向きに流れるため、界面３４近傍の該ガラスは歪まない。その結果、コアロッド及びクラッドガラス３０、３２は互いに対して半径方向に整列された状態を保持し、外側のクラッドガラス３２は、均一な外径または形状を有し、最終的な導波路または光ファイバー製品に必要なクラッド対コア比が維持される。より具体的には、界面３４近傍のクラッド対コア比の歪みは、好ましくは５％未満、より好ましくは３％未満、最も好ましくは１％未満である。
【００３７】
界面３４近傍の半径方向の温度差が２００℃未満、より好ましくは１００℃未満、最も好ましくは５０℃未満であり、その結果界面３４近傍で半径方向の温度及び粘度分布が均一である限り、付着した角切断された端２２ａ、２４ｂの外径ＯＤ２２ａとＯＤ２４ｂとの間にわずかなずれが生じてもよいことが理解されよう。界面３４近傍のガラスでの温度分布の任意の半径方向の不均一性が上述した通りに限定される限り、該延伸取っ手端（すなわち、界面３４）の近傍の加熱されたコアロッド及びクラッドガラス３０、３２の軸方向の流速の間にわずかなずれが生じてもよいことが理解されよう。より具体的には、界面３４近傍のクラッド対コア比の任意の変化または歪みが、最適な導波路または光ファイバー性能のため、５％未満、より好ましくは３％未満、最も好ましくは１％未満である限り、これら軸方向の流速は互いにわずかにずれてもよい。
【００３８】
１つの実施形態では、ガラスの取っ手２４は、ガラス本体２２のクラッドガラス３２と同じ種類のガラス製である。１つの実施形態では、ガラスの取っ手２４は、ガラス本体２２のコアロッド及びクラッドガラス３０、３２と同じ種類のコアロッド及びクラッドガラスを有する光ファイバープリフォームである。
【００３９】
１つの実施形態では、ガラスの取っ手２４は、未延伸（すなわち、新しいまたは未使用の）光ファイバープリフォームであり、ガラス本体２２は、既延伸プリフォームの残部（すなわち、プリフォームの残り）である。より具体的には、該プリフォームの残り（すなわち、ガラス本体２２）は、光ファイバープリフォームの一部を延伸し、かつ該プリフォームのテーパー部または先端部を未延伸のままにすることによって形成されてもよく、それによって、未延伸の角切断されたプリフォーム（すなわち、ガラスの取っ手２４）に溶接された際に後続のファイバーの延伸を容易に開始することができる。延伸プリフォームのテーパーまたは先端残部は、光ファイバープリフォームの残りであり、これは、取っ手２４として機能する未使用または新しいプリフォームの角切断された第２の端２４ｂに溶接されるガラス本体２２として機能しうる。
【００４０】
別の実施形態では、ガラスの取っ手２４は、スクラッププリフォームであり、これは、その導波路性能または光ファイバー特性が、導波路または光ファイバー製品を許容されるものとするには不十分であると（「姉妹」材料の先の試験で）示されたプリフォームである。
【００４１】
別の実施形態では、ガラスの取っ手２４は、ガラス本体２２とは異なる種類のガラス製であり、より好ましくは、ガラスの取っ手２４は、より低コストの低品質ガラス（例えば、通常導波路または光ファイバー製品に使用される、より高コストの合成シリカガラス本体２２より多くの不純物、汚染物質等を有する天然石英ガラス）製である。
【００４２】
かかる実施形態では、ガラスの取っ手２４及びガラス本体２２が異なる組成物を有していても、界面３４の半径方向形状が均一であるため、該ガラス内の本体／取っ手界面３４での歪みの発生は最小限〜ゼロである。すなわち、取っ手２４及び本体２２の異なるガラスが異なる粘度、熱伝導性、熱伝達係数等を有していても、ガラスの取っ手２４の外径ＯＤ２４が好ましくはガラス本体２２の外径ＯＤ２２の５０％〜１１０％であるため、界面３４近傍の熱的摂動が生じない、または最小限しか生じない。従って、半径方向に均一な温度分布が維持され、界面３４近傍のコアロッドガラス３０及びクラッドガラス３２は半径方向に均一な軸流を有する。ガラス本体２２は、界面３４まで延伸されて許容される導波路または光ファイバー製品を形成することができる。すなわち、得られる導波路または光ファイバー製品の端（すなわち、取っ手２４に付着したガラス本体２２の端２２ａから延伸される部分）は、光導波路またはファイバー部材に必要な許容範囲内のものであるクラッド対コア比、モードフィールド径、コアの偏心度、幾何学的比率及び対称性、カットオフ波長、零分散波長等を有する。
【００４３】
本発明は、光学部材の延伸からの歩止りを増加させる。該光学部材の延伸歩止りは、好ましくは８０〜１００％、より好ましくは９０〜１００％、最も好ましくは９５％超である。また、従来の延伸工程と比較して、格下げ及びスクラップ率は有意に低減される。格下げ率は好ましくは０〜２０％、より好ましくは０〜１０％、最も好ましくは５％未満である。スクラップ率は好ましくは０〜１０％、より好ましくは０〜５％、最も好ましくは１％未満である。
【００４４】
次に本発明を以下の実施例を参照して説明する。
【実施例】
【００４５】
実施例１
第１のシリンダーアセンブリ及び第２のシリンダーアセンブリを互いに溶接した。これら第１及び第２のシリンダーアセンブリは互いに同一であった。各アセンブリは、乾燥（＜１ｐｐｍ  ＯＨ）合成シリカ製のオーバークラッドシリンダー内に挿入されたコアロッドによって形成した。各アセンブリは、外径２００ｍｍ及び内径４３〜４６ｍｍを有していた。互いに溶接されたこれらの端は角切断された端であった。この溶接されたシリンダー／コアロッドアセンブリを、最大２２００℃の温度で延伸した。得られたシリンダー溶接部（すなわち、第１及び第２のシリンダーアセンブリ間の界面）近傍の光学プリフォーム及びファイバーは、設計クラッド対コア比３．２からのずれが１％未満であり、目標カットオフ波長からのずれも１％未満であった。かかる結果は、相対的な軸方向のガラスの流れに対する径方向の均一性が１％よりも良いことを示す。
【００４６】
実施例２
外径２００ｍｍ及び内径１２６ｍｍの天然石英カラー状のガラスの取っ手を、外径２００ｍｍ及び内径４６ｍｍのシリンダーアセンブリの上端に溶接した。このシリンダーアセンブリは、乾燥（＜１ｐｐｍ  ＯＨ）合成シリカ製オーバークラッドシリンダー内に挿入されたコアロッドによって形成した。これらの溶接された端はともに角切断された端であった。このガラスの取っ手を利用して、このシリンダーアセンブリを炉に通し、最大２２００℃の温度で光ファイバープリフォームを延伸した。このガラスの取っ手とシリンダーアセンブリとの間の界面近傍のガラスを含む最終的な光ファイバープリフォームでは、設計クラッド対コア比３．２からのずれが１％未満であり、ファイバーコアの偏心度に不具合がなかったことが示された。かかる結果は、相対的な軸方向のガラスの流れに対する半径方向の均一性が１％よりも良いことを示す。
【００４７】
当業者には、上述の実施形態に対して、その広範な発明の概念から逸脱することなく変更がなされうることが理解されよう。従って、本発明は、開示された特定の実施形態に限定されず、変更を添付の特許請求の範囲によって定義される本発明の趣旨及び範囲内に包含することを意図するものであることが理解される。
【図１】
2019006676.tif 000003
【図２Ａ】
2019006676.tif 000004
【図２Ｂ】
2019006676.tif 000005
【図３Ａ】
2019006676.tif 000006
【図３Ｂ】
2019006676.tif 000007
【図４】
2019006676.tif 000008
【図５】
2019006676.tif 000009
【図６】
2019006676.tif 000010
【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
光ファイバープリフォームの形成方法であって、
加熱ゾーンを有する炉に、第１の端及び対向する第２の端を有する石英ガラス本体を通すことと、
前記加熱ゾーン内で、前記石英ガラス本体の前記第１の端と前記第２の端との間に少なくとも１つのネックダウン領域を形成することと、；
前記少なくとも１つのネックダウン領域の最も狭い部分で前記石英ガラス本体を切断して第１の光ファイバープリフォーム及び第２の光ファイバープリフォームを形成することと、を含み、前記第１及び第２の光ファイバープリフォームの各々が、テーパーのついた角切断された第１の端及び対向する第２の端を有する、前記方法。
【請求項２】
複数の間隙を介したネックダウン領域が前記石英ガラス本体の前記第１の端と第２の端との間に形成される、請求項１に記載の方法。
【請求項３】
各光ファイバープリフォームの前記角切断された第１の端が、円錐テーパーとして構成される、請求項１に記載の方法。
【外国語明細書】
2019006676.tif 000011
2019006676.tif 000012
2019006676.tif 000013
2019006676.tif 000014
2019006676.tif 000015
2019006676.tif 000016
2019006676.tif 000017
2019006676.tif 000018
2019006676.tif 000019
2019006676.tif 000020
2019006676.tif 000021
2019006676.tif 000022
2019006676.tif 000023
2019006676.tif 000024
2019006676.tif 000025
2019006676.tif 000026
2019006676.tif 000027
2019006676.tif 000028
2019006676.tif 000029
2019006676.tif 000030
2019006676.tif 000031
2019006676.tif 000032
2019006676.tif 000033
2019006676.tif 000034